(57)【要約】【課題】　赤外光に対して高い感度を有し且つ露出及び処理の後に非−画像領域における染料染色を示さない熱的平版印刷版前駆体を提供すること。【解決手段】　親水性支持体及びその上に設けられたコーティングを含んでなり、ここでコーティングは赤外光吸収性シアニン染料を含んでなり、該染料は架橋メチン鎖及びアニオン性であるか又は少なくとも９のｐＨを有する水性アルカリ性溶液中でアニオン性になる３〜５個の基を含有する感熱性平版印刷版前駆体を開示する。そのような染料は高い感度及び処理の後の低い染料染色を与える。【選択図】　なし【特許請求の範囲】
【請求項１】
　（ｉ）親水性表面を有するか又は親水性層が設けられた支持体及び（ｉｉ）その上に設けられたコーティングを含んでなり、コーティングは（ａ）水性アルカリ性現像液中に可溶性のポリマーを含んでなる親油性層及び（ｂ）次式：
【化１】
2004102279.tif 000014
［式中、
−ｍ及びｎはそれぞれ独立して０〜４の整数を示し；
−Ｚ１及びＺ２はそれぞれ独立して５−もしくは６−員複素環式環を完成するために必要な、置換されていることができる１もしくは２個の非−金属性原子を示し；
−Ｚ３は５−もしくは６−員複素環式又は炭素環式環を完成するために必要な、置換されていることができる２もしくは３個の非−金属性原子を示し；
−各Ｒ１、Ｒ２、Ｒ４及びＲ５は独立して場合により置換されていることができるアルキル、アルケニル、アリール又はアラルキル基、あるいは−Ｇ１、−Ｌ１−Ｇ１、−ＣＮ、ハロゲン、−ＮＯ２、−ＯＲａ、−ＣＯ−Ｒａ、−ＣＯ−Ｏ−Ｒａ、−Ｏ−ＣＯ−Ｒｄ、−ＣＯ−ＮＲｄＲｅ、−ＮＲｄＲｅ、−ＮＲｄ−ＣＯ−Ｒｅ、−ＮＲｄ−ＣＯ−Ｏ−Ｒａ、−ＮＲｄ−ＣＯ−ＮＲｅＲｆ、−ＳＲｄ、−ＳＯ−Ｒａ、−ＳＯ２−Ｒａ、−ＳＯ２−Ｏ−Ｒａ及び−ＳＯ２−ＮＲａＲｂから選ばれる基を示すか；あるいは２個の隣接するＲ４及びＲ５基は一緒になって、場合により置換されていることができる５−もしくは６員環を形成し、それはＺ１又はＺ２により形成される環に縮合しており；
−Ｒ３は水素又はハロゲン原子、−Ｌ２−Ｇ２、アルキル基、アルケニル基、アラルキル基、アリール基、チオアルキル基又はチオアリール基を示し、該基のそれぞれは場合により置換されていることができ；
−Ｌ１及びＬ２は２価の連結基であり；
−Ｒａ、Ｒｂ及びＲｃは場合により置換されていることができるアルキル、アルケニル、アリール又はアラルキル基であり；
−Ｒｄ、Ｒｅ及びＲｆは水素又は場合により置換されていることができるアルキル、アルケニル、アリール又はアラルキル基であり；
ここで可溶化基Ｇ１及びＧ２はアニオン性であるか又は少なくとも９のｐＨを有するアルカリ性水溶液中でアニオン性となり、且つ可溶化基Ｇ１及びＧ２の合計数は３、４又は５に等しい］
に従う赤外光吸収性化合物を含んでなる感熱性平版印刷版前駆体。
【請求項２】
　Ｒ３が少なくとも１個の該可溶化基を含んでなる請求項１に従う印刷版前駆体。
【請求項３】
　Ｒ１、Ｒ２、Ｒ３、Ｒ４及びＲ５がそれぞれ１個の該可溶化基を含んでなる請求項１に従う印刷版前駆体。
【請求項４】
　ＩＲ光吸収性化合物が３個の可溶化基を含んでなり、その１個がＲ１、Ｒ２及びＲ３のそれぞれに含まれる請求項１に従う印刷版前駆体。
【請求項５】
　ＩＲ光吸収性化合物が３個の可溶化基を含んでなり、その１個がＲ３、Ｒ４及びＲ５のそれぞれに含まれる請求項１に従う印刷版前駆体。
【請求項６】
　ＩＲ光吸収性化合物が４個の可溶化基を含んでなり、その１個がＲ１、Ｒ２、Ｒ４及びＲ５のそれぞれに含まれる請求項１に従う印刷版前駆体。
【請求項７】
　Ｚ１及びＺ２が−Ｃ（ＣＨ３）２−である請求項１〜６のいずれかに従う印刷版前駆体。
【請求項８】
　Ｚ３が−（ＣＨ２）２−又は−（ＣＨ２）３−である請求項１〜７のいずれかに従う印刷版前駆体。
【請求項９】
　Ｒ３が−Ｃｌ又は場合により置換されていることができる−Ｓ−Ｃ６Ｈ５である請求項１〜８のいずれかに従う印刷版前駆体。
【請求項１０】
　可溶化基がカルボキシ基、スルホ基又はヒドロキシ基あるいはそれらの塩である請求項１〜９のいずれかに従う印刷版前駆体。
【発明の詳細な説明】
【技術分野】
【０００１】
　本発明は水性アルカリ性処理を必要とする感熱性平版印刷版前駆体に関する。
【背景技術】
【０００２】
　平版印刷は、典型的には回転印刷機の胴上に搭載される印刷版のようないわゆる印刷マスターの使用を含む。マスターはその表面上に平版印刷画像を保有しており、該画像にインキを適用し、次いでインキをマスターから典型的には紙である受容材料上に転写することによりプリントが得られる。通常の平版印刷の場合、インキならびに水性湿し液（ａｑｕｅｏｕｓ　ｆｏｕｎｔａｉｎ　ｓｏｌｕｔｉｏｎ）（湿し液（ｄａｍｐｅｎｉｎｇ　ｌｉｑｕｉｄ）とも呼ばれる）が、親油性（又は疎水性、すなわちインキ−受容性、水−反発性）領域ならびに親水性（又は疎油性、すなわち水−受容性、インキ−反発性）領域から成る平版印刷画像に供給される。いわゆる「ドライオグラフィー」印刷の場合、平版印刷画像はインキ−受容性及びインキ−不粘着性（ｉｎｋ−ａｂｈｅｓｉｖｅ）（インキ−反発性）領域から成り、ドライオグラフィー印刷の間にはインキのみがマスターに供給される。
【０００３】
　印刷マスターは一般にいわゆるコンピューター−ツウ−フィルム法（ｃｏｍｐｕｔｅｒ−ｔｏ−ｆｉｌｍ　ｍｅｔｈｏｄ）により得られ、その方法では活字書体選択、走査、色分解、スクリーニング、トラッピング、レイアウト及び組付けのような種々のプリ−プレス段階がデジタル的に行われ、各色選択がイメージ−セッターを用いてグラフィックアートフィルムに転写される。処理の後、版前駆体と呼ばれる画像形成材料の露出のためのマスクとしてフィルムを用いることができ、版の処理の後、マスターとして用いることができる印刷版が得られる。
【０００４】
　コンピューター−ツウ−フィルム法のための典型的な感光性印刷版前駆体は、親水性支持体及びＵＶ−感受性組成物を含有する画像−記録層を含む。典型的にはＵＶ接触枠中でフィルムマスクにより、ネガティブ−作用性版を画像−通りに露出すると、露出された画像領域は水性アルカリ性現像液中に不溶性となり、非露出領域は可溶性のまである。次いで現像液を用いて版を処理し、非露出領域中のジアゾニウム塩又はジアゾ樹脂を除去する。従って露出領域は印刷マスターの画像領域（印刷領域）を区画し、そのような印刷版前駆体は従って「ネガティブ−作用性」と呼ばれる。露出領域が非−印刷領域を区画するポジティブ−作用性材料、例えば露出された領域のみで現像液中に溶解するノボラック／ナフトキノン−ジアジドコーティングを有する版も既知である。
【０００５】
　上記の感光性材料の他に、感熱性印刷版前駆体も非常に普及してきた。そのような熱的材料は昼光−安定性の利点を与え、版前駆体が直接、すなわちフィルムマスクを用いずに露出されるいわゆるダイレクト刷版（ｃｏｍｐｕｔｅｒ−ｔｏ−ｐｌａｔｅ）法で特に用いられる。通常材料は熱又は赤外レーザー光に画像−通りに露出され、発生する熱が（物理−）化学的プロセス、例えば融蝕、重合、ポリマーの架橋又は熱可塑性ポリマーラテックスの粒子凝析による不溶化ならびに分子間相互作用の破壊による可溶化を開始させる。
【０００６】
　アルカリ性処理を必要とする典型的な感熱性平版印刷版前駆体のコーティングは、アルカリ−可溶性結合剤及び赤外光を熱に転換する赤外光吸収性化合物を含有する。光から熱への転換化合物は、典型的には有機染料、多くの場合シアニン染料であり、それは結合剤上で溶解抑制剤として働き、すなわちそれはアルカリ性現像液に向かうコーティングの抵抗性を増加させ、それによりコーティングの感度を低下させる。結果として画像−通りの露出の間に高い光の出力又はより長い露出時間が必要となる。特許文献１及び特許文献２はそのような抑制性の染料の例を開示している。
【０００７】
　特許文献３は、ベタイン構造を有する赤外シアニン染料が現像液中でのコーティングの溶解度を低下させないことを開示している。しかしながらこれらの染料はアルカリ性現像液中に容易に溶解せず、色素に印刷版の非−画像領域で染色させる傾向がある。
【特許文献１】国際公開第９７／３９８９４号パンフレット
【特許文献２】欧州特許出願公開第８２３３２７号明細書
【特許文献３】欧州特許出願公開第９７８３７６号明細書
【発明の開示】
【０００８】
　本発明の側面は、赤外光に対して高い感度を有し、且つ露出及び処理の後に非−画像領域において染料染色を示さない熱的平版印刷版前駆体を提供することである。この目的は請求項１の材料により実現される。好ましい態様を従属クレイムにおいて定義する。
【０００９】
　請求項１で定義されているシアニン染料は、架橋されたメチン鎖ならびに３、４又は５個の可溶化基を含んでなる。３個未満の可溶化基を有する染料は高い感度及び低い染色の一緒になった利点を与えないが、５個より多い可溶化基を有する染料は、コーティング溶液から、又はコーティングされた層から、乾燥段階の間に結晶化により沈殿する傾向がある。
【００１０】
　本発明の感熱性平版印刷版前駆体は、親水性支持体及びその上に設けられた親油性層を含むコーティングを含有する。コーティングは、また、親油性層の他に１種もしくはそれより多い追加の層を含んでなることができ、その例は下記で議論する。
【００１１】
　コーティングは、親油性層及び／又は該追加の層のいずれかの中に、次式Ｉ：
【００１２】
【化１】
2004102279.tif 000002
【００１３】
［式中、
−ｍ及びｎはそれぞれ独立して０〜４の整数を示し；
−Ｚ１及びＺ２はそれぞれ独立して５−もしくは６−員複素環式環を完成するために必要な、置換されていることができる１もしくは２個の非−金属性原子を示し；
−Ｚ３は５−もしくは６−員複素環式又は炭素環式環を完成するために必要な、置換されていることができる２もしくは３個の非−金属性原子を示し；
−各Ｒ１、Ｒ２、Ｒ４及びＲ５は独立して場合により置換されていることができるアルキル、アルケニル、アリール又はアラルキル基、あるいは−Ｇ１、−Ｌ１−Ｇ１、−ＣＮ、ハロゲン、−ＮＯ２、−ＯＲａ、−ＣＯ−Ｒａ、−ＣＯ−Ｏ−Ｒａ、−Ｏ−ＣＯ−Ｒｄ、−ＣＯ−ＮＲｄＲｅ、−ＮＲｄＲｅ、−ＮＲｄ−ＣＯ−Ｒｅ、−ＮＲｄ−ＣＯ−Ｏ−Ｒａ、−ＮＲｄ−ＣＯ−ＮＲｅＲｆ、−ＳＲｄ、−ＳＯ−Ｒａ、−ＳＯ２−Ｒａ、−ＳＯ２−Ｏ−Ｒａ及び−ＳＯ２−ＮＲａＲｂから選ばれる基を示すか；あるいは２個の隣接するＲ４及びＲ５基は一緒になって、場合により置換されていることができる５−もしくは６員環を形成し、それはＺ１又はＺ２により形成される環に縮合しており；
−Ｒ３は水素又はハロゲン原子、−Ｌ２−Ｇ２、アルキル基、アルケニル基、アラルキル基、アリール基、チオアルキル基又はチオアリール基を示し、該基のそれぞれは場合により置換されていることができ；
−Ｌ１及びＬ２は２価の連結基、例えばアリーレン又はアルキレンであり；
−Ｒａ、Ｒｂ及びＲｃは場合により置換されていることができるアルキル、アルケニル、アリール又はアラルキル基であり；
−Ｒｄ、Ｒｅ及びＲｆは水素又は場合により置換されていることができるアルキル、アルケニル、アリール又はアラルキル基である］
に従う赤外光吸収性化合物を含有する。
【００１４】
　上記の式において、Ｇ１及びＧ２は可溶化基、すなわちアニオン性であるか又は少なくとも９、好ましくは少なくとも１２のｐＨを有するアルカリ性水溶液中でアニオン性となりる基である。可溶化基Ｇ１及びＧ２の合計数は３、４又は５に等しい。そのような可溶化基の適した例は、−ＣＯＯＨ、−ＯＨ、−ＰＯ３Ｈ２、−Ｏ−ＰＯ３Ｈ２、−ＳＯ３Ｈ、−Ｏ−ＳＯ３Ｈ、−ＳＯ２−ＮＨ２、−ＳＯ２−ＮＨ−Ｒ、−ＳＯ２−ＮＨ−ＣＯ−Ｒ又はいずれかのこれらの基の塩、例えばアルカリもしくはアルカリ土類金属塩又はモノ−、ジ−もしくはトリアルキルアンモニウム塩であり、ここでＲは場合により置換されていることができるアルキル、アルケニル、アリール又はアラルキル基である。最も好ましい態様は−ＣＯＯＨ、−ＳＯ３Ｈ及び−ＯＨである。コーティング中のＩＲ吸収性化合物の濃度は、典型的には、コーティングのすべての不揮発性成分に対して０．２５〜１０．０重量％、より好ましくは０．５〜７．５重量％である。
【００１５】
　上記の染料の適したサブクラスは次式により示される：
【００１６】
【化２】
2004102279.tif 000003
【００１７】
【化３】
2004102279.tif 000004
【００１８】
【化４】
2004102279.tif 000005
【００１９】
【化５】
2004102279.tif 000006
【００２０】
　上記の式ＩＩ〜ＸＶＩＩＩにおいて、ｍ、ｎ、Ｒ１、Ｒ２、Ｒ３、Ｒ４、Ｒ５、Ｚ１、Ｚ２及びＺ３は上記の式Ｉにおけると同じ意味を有する。整数ｏは０〜５の値を有する。Ｒ１０はＲ４及びＲ５に関して定義した基を示す。
【００２１】
　本発明の染料の追加の好ましいサブクラスは、
−Ｒ３が少なくとも１個の該可溶化基を含んでなるか；あるいは
−Ｒ１、Ｒ２、Ｒ３、Ｒ４及びＲ５がそれぞれ１個の該可溶化基を含んでなるか；あるいは
−染料が３個の可溶化基を含んでなり、その１個がＲ１、Ｒ２及びＲ３のそれぞれに含まれるか；
−染料が３個の可溶化基を含んでなり、その１個がＲ３、Ｒ４及びＲ５のそれぞれに含まれるか；あるいは
−染料が４個の可溶化基を含んでなり、その１個がＲ１、Ｒ２、Ｒ４及びＲ５のそれぞれに含まれる上記の式Ｉ〜ＸＶＩＩＩのいずれかの態様により示される。
【００２２】
　他の適したサブクラスは、２個の隣接するＲ４及び／又はＲ５基が一緒になってフェニル基を形成し、それは置換されていることができ、それはそれぞれＺ１及びＺ２により形成される環に縮合している式により示される。従ってそのような縮合フェニル基が存在する上記の式Ｉ〜ＸＶＩＩＩのいずれも、本発明の前駆体のために適した染料を与える。そのような染料の２個の好ましい態様を式ＸＩＸ及びＸＸにより示す：
【００２３】
【化６】
2004102279.tif 000007
【００２４】
式中、ｍ、ｎ、Ｒ１、Ｒ２、Ｒ３、Ｚ１、Ｚ２及びＺ３は上記の式Ｉにおけると同じ意味を有し；ｐ及びｑは独立して０、１又は２であり、それぞれＲ６〜Ｒ９は独立して上記のＲ１及びＲ２に関して定義した基を示す。縮合フェニル基の上記の２つの配置（ｃｏｎｆｉｇｕｒａｔｉｏｎｓ）は、上記の式Ｉの誘導体である。式ＩＩ〜ＸＶＩＩＩのいずれかからも類似の誘導体を構築することができ、そのようなサブクラスも本発明の一部である。
【００２５】
　上記の式の特定の例には以下の染料が含まれる：
【００２６】
【化７】
2004102279.tif 000008
【００２７】
【化８】
2004102279.tif 000009
【００２８】
　本発明の版前駆体による平版印刷画像の形成は、現像液中における処理の間のコーティングの熱−誘導溶解性分化のせいである。平版印刷画像の画像（印刷、親油性）と非−画像（非−印刷、親水性）領域の間の溶解性分化は、熱力学的効果ではなくて速度論的効果により特徴付けられ、すなわち非−画像領域は画像−領域より速い現像液中における溶解を特徴とする。最も好ましい態様の場合、コーティングの非−画像領域は、画像領域が攻撃される前に現像液中で完全に溶解し、画像領域は鮮明な端及び高いインキ−受容性を特徴とする。非−画像領域の溶解の完了と画像領域の溶解の開始の間の時間差は好ましくは１０秒より長く、より好ましくは２０秒より長く、最も好ましくは６０秒より長く、それにより広い現像寛容度を与える。前駆体はポジティブ−又はネガティブ−作用性であることができ、ポジティブ−作用性の態様が好ましい。
【発明を実施するための最良の形態】
【００２９】
　平版印刷版前駆体の支持体は親水性表面を有するか、又は親水性層が設けられる。支持体はシート−様材料、例えば版であることができるか、あるいはそれは印刷機の印刷胴の回りで滑らせることができるスリーブのような円筒状の要素であることができる。好ましくは、支持体はアルミニウム又はステンレススチールのような金属支持体である。支持体はアルミニウム箔及びプラスチック層、例えばポリエステルフィルムを含む積層物であることもできる。
【００３０】
　特に好ましい平版支持体は電気化学的に研磨され且つ陽極酸化されたアルミニウム支持体である。アルミニウムの研磨及び陽極酸化は当該技術分野において周知である。陽極酸化されたアルミニウム支持体を処理してその表面の親水性を向上させることができる。例えばアルミニウム支持体を高められた温度、例えば９５℃でケイ酸ナトリウム溶液を用いてその表面を処理することにより、ケイ酸塩化することができる。あるいはまた、リン酸塩処理を施すことができ、それは酸化アルミニウム表面をリン酸塩溶液で処理することを含み、リン酸塩溶液はさらに無機フッ化物を含有していることができる。さらに酸化アルミニウム表面をクエン酸又はクエン酸塩溶液で濯ぐことができる。この処理は室温で行うことができるか、又は約３０〜５０℃のわずかに高められた温度で行うことができる。さらに興味深い処理は酸化アルミニウム表面を重炭酸塩溶液で濯ぐことを含む。さらに、酸化アルミニウム表面をポリビニルホスホン酸、ポリビニルメチルホスホン酸、ポリビニルアルコールのリン酸エステル、ポリビニルスルホン酸、ポリビニルベンゼンスルホン酸、ポリビニルアルコールの硫酸エステル及びスルホン化脂肪族アルデヒドとの反応により生成するポリビニルアルコールのアセタールを用いて処理することができる。これらの後処理の１つ又はそれ以上を単独で又は組み合わせて行うことができることはさらに明らかである。これらの処理のもっと詳細な記載は英国特許出願公開第１　０８４　０７０号明細書、独国特許出願公開４　４２３　１４０号明細書、独国特許出願公開４　４１７　９０７号明細書、欧州特許出願公開第６５９　９０９号明細書、欧州特許出願公開第５３７　６３３号明細書、欧州特許出願公開第４　００１４６６号明細書、欧州特許出願公開第２９２　８０１号明細書、欧州特許出願公開第２９１　７６０号明細書及び米国特許第４　４５８　００５号明細書に示されている。
【００３１】
　他の態様に従うと、支持体は下記で「ベース層」と呼ぶ親水性層が設けられた柔軟性支持体であることもできる。柔軟性支持体は例えば紙、プラスチックフィルム、薄いアルミニウム又はそれらの積層物である。プラスチックフィルムの好ましい例はポリエチレンテレフタレートフィルム、ポリエチレンナフタレートフィルム、酢酸セルロースフィルム、ポリスチレンフィルム、ポリカーボネートフィルムなどである。プラスチックフィルム支持体は不透明又は透明であることができる。
【００３２】
　ベース層は好ましくはホルムアルデヒド、グリオキサール、ポリイソシアナート又は加水分解されたテトラ−アルキルオルトシリケートのような硬膜剤を用いて架橋された親水性結合剤から得られる架橋された親水性層である。後者が特に好ましい。親水性ベース層の厚さは０．２〜２５μｍの範囲内で変わることができ、好ましくは１〜１０μｍである。ベース層で用いるための親水性結合剤は例えば親水性（コ）ポリマー、例えばビニルアルコール、アクリルアミド、メチロールアクリルアミド、メチロールメタクリルアミド、アクリレート酸（ａｃｒｙｌａｔｅ　ａｃｉｄ）、メタクリレート酸（ｍｅｔｈａｃｒｙｌａｔｅ　ａｃｉｄ）、ヒドロキシエチルアクリレート、ヒドロキシエチルメタクリレートのホモポリマー及びコポリマーあるいは無水マレイン酸／ビニルメチルエーテルコポリマーである。用いられる（コ）ポリマー又は（コ）ポリマー混合物の親水度は好ましくは、少なくとも６０重量パーセント、好ましくは８０重量パーセントの程度まで加水分解されたポリ酢酸ビニルの親水度と同じか又はそれより高い。硬膜剤、特にテトラアルキルオルトシリケートの量は好ましくは親水性結合剤の重量部当たり少なくとも０．２重量部、より好ましくは０．５〜５重量部、最も好ましくは１重量部〜３重量部である。
【００３３】
　親水性ベース層は、層の機械的強度及び多孔度を向上させる物質も含有することができる。この目的のためにコロイドシリカを用いることができる。用いられるコロイドシリカは例えば最高で４０ｎｍ、例えば２０ｎｍの平均粒度を有するコロイドシリカのいずれの商業的に入手可能な水分散液の形態にあることもできる。さらにコロイドシリカより大きな寸法の不活性粒子、例えばＪ．Ｃｏｌｌｏｉｄ　ａｎｄ　Ｉｎｔｅｒｆａｃｅ　Ｓｃｉ．，Ｖｏｌ．２６，１９６８，ｐａｇｅｓ　６２　ｔｏ　６９に記載されている通りＳｔｏｅｂｅｒに従って調製されるシリカあるいはアルミナ粒子あるいは二酸化チタン又は他の重金属酸化物の粒子である少なくとも１００ｎｍの平均直径を有する粒子を加えることができる。これらの粒子の導入により、親水性ベース層の表面に微視的丘と谷から成る均一な粗いきめが与えられ、それは背景領域における水のための保存場所として働く。
【００３４】
　本発明に従って用いるために適した親水性ベース層の特定の例は、欧州特許出願公開第６０１　２４０号明細書、英国特許第１　４１９　５１２号明細書、仏国特許発明第２　３００　３５４号明細書、米国特許第３　９７１　６６０号明細書及び米国特許第４　２８４　７０５号明細書に開示されている。
【００３５】
　親油性層は、水性アルカリ性現像液中で可溶性のポリマーを含有する。本発明において、いずれの有機ポリマー性結合剤を用いることもできる。有機ポリマー性結合剤は好ましくは、層が水性アルカリ性現像液中で可溶性であるか、又は少なくとも膨潤性であることを保証するために、１３未満のｐＫａを有する酸性基を有する結合剤である。有利には、結合剤はポリマー又は重縮合産物、例えばポリエステル、ポリアミド、ポリウレタン又はポリウレアである。例えばフェノール、レゾルシノール、クレゾール、キシレノール又はトリメチルフェノールをアルデヒド、特にホルムアルデヒド又はケトンと反応させることにより得られる、遊離のフェノール性ヒドロキシル基を有する重縮合産物及びポリマーも特に適している。スルファモイル−もしくはカルバモイル−置換芳香族化合物とアルデヒド又はケトンの縮合産物も適している。ビスメチロール−置換ウレア、ビニルエーテル、ビニルアルコール、酢酸ビニル又はビニルアミドのポリマー及びフェニルアクリレートのポリマー及びヒドロキシルフェニルマレイミドのコポリマーは同様に適している。さらに、ビニル芳香族単位、Ｎ−アリール（メタ）アクリルアミド又はアリール（メタ）アクリレートの単位を有するポリマーを挙げることができ、これらの単位のそれぞれは１個もしくはそれより多いカルボキシル基、フェノール性ヒドロキシル基、スルファモイル基又はカルバモイル基を有していることもできる。特定の例には２−ヒドロキシフェニル（メタ）アクリレート、Ｎ−（４−ヒドロキシフェニル）（メタ）アクリルアミド、Ｎ−（４−スルファモイルフェニル）−（メタ）アクリルアミド、Ｎ−（４−ヒドロキシ−３，５−ジメチルベンジル）−（メタ）アクリルアミド又は４−ヒドロキシスチレン又はヒドロキシフェニルマレイミドの単位を有するポリマーが含まれる。ポリマーはさらに酸性単位を有していない他のモノマーの単位を含有することができる。そのような単位にはビニル芳香族単位、メチル（メタ）アクリレート、フェニル（メタ）アクリレート、ベンジル（メタ）アクリレート、メタクリルアミド又はアクリロニトリルが含まれる。
【００３６】
　いずれの量の結合剤を用いることもできる。結合剤の量は有利にはそれぞれコーティングの不揮発性成分の合計重量に基づいて４０〜９９．８重量％、好ましくは７０〜９９．４重量％、特に好ましくは８０〜９９重量％である。好ましい態様の場合、重縮合産物はフェノール樹脂、例えばノボラック、レゾール又はポリビニルフェノールである。ノボラックは好ましくはクレゾール／ホルムアルデヒド又はクレゾール／キシレノール／ホルムアルデヒドノボラックであり、ノボラックの量は有利にはそれぞれすべての結合剤の合計重量に基づいて少なくとも５０重量％、好ましくは少なくとも８０重量％である。
【００３７】
　現像液中における親油性層の溶解挙動を任意の溶解性調節成分により微−調整することができる。さらに特定的には、現像促進剤及び現像抑制剤を用いることができる。これらの成分を親油性層及び／又はコーティングの単数もしくは複数の他の層に加えることができる。
【００３８】
　現像促進剤は溶解促進剤として作用する化合物であり、それはそれらが親油性層の溶解速度を増すことができるからである。水性現像性（ａｑｕｅｏｕｓ　ｄｅｖｅｌｏｐａｂｉｌｉｔｙ）を助長するために、例えば環状酸無水物、フェノール類又は有機酸を用いることができる。環状酸無水物の例には、米国特許第４，１１５，１２８号明細書に記載されているような無水フタル酸、テトラヒドロフタル酸無水物、ヘキサヒドロフタル酸無水物、３，６−エンドキシ−４−テトラヒドロ−フタル酸無水物、テトラクロロフタル酸無水物、無水マレイン酸、クロロマレイン酸無水物、アルファ−フェニルマレイン酸無水物、無水コハク酸及びピロメリト酸無水物が含まれる。フェノール類の例にはビスフェノール　Ａ、ｐ−ニトロフェノール、ｐ−エトキシフェノール、２，４，４’−トリヒドロキシベンゾフェノン、２，３，４−トリヒドロキシ−ベンゾフェノン、４−ヒドロキシベンゾフェノン、４，４’，４”−トリヒドロキシ−トリフェニルメタン及び４，４’，３”，４”−テトラヒドロキシ−３，５，３’，５’−テトラメチルトリフェニル−メタンなどが含まれる。有機酸の例には、例えば特公昭６０−８８，９４２号及び平２−９６，７５５号公報に記載されているようなスルホン酸、スルフィン酸、アルキル硫酸、ホスホン酸、ホスフェート類及びカルボン酸が含まれる。これらの有機酸の特定の例にはｐ−トルエンスルホン酸、ドデシルベンゼンスルホン酸、ｐ−トルエンスルフィン酸、エチル硫酸、フェニルホスホン酸、フェニルホスフィン酸、フェニルホスフェート、ジフェニルホスフェート、安息香酸、イソフタル酸、アジピン酸、ｐ−トルイル酸、３，４−ジメトキシ安息香酸、３，４，５−トリメトキシ安息香酸、２，３，４−トリメトキシケイ皮酸、フタル酸、テレフタル酸、４−シクロヘキセン−１，２−ジカルボン酸、エルカ酸、ラウリン酸、ｎ−ウンデカン酸及びアスコルビン酸が含まれる。コーティング中に含有される環状酸無水物、フェノール又は有機酸の量は、好ましくは０．０５〜２０重量％の範囲内である。
【００３９】
　好ましい態様の場合、コーティングは現像抑制剤とも呼ばれる現像薬抵抗手段、すなわち処理の間に非露出領域の溶解を遅らせることができる１種もしくはそれより多い成分も含有することができる。溶解抑制効果は好ましくは加熱により減少し、従って露出領域の溶解は遅れず、それにより露出領域と非露出領域の間の大きな溶解分化を得ることができる。そのような現像薬抵抗手段は親油性層又は材料の他の層に加えることができる。
【００４０】
　例えば欧州特許出願公開第８２３　３２７号明細書及び国際公開第７／３９８９４号パンフレットに記載されている化合物は、例えば水素架橋形成によるコーティング中の単数もしくは複数のアルカリ−可溶性結合剤との相互作用の故に、溶解抑制剤として作用する。この型の抑制剤は、典型的には水素架橋形成基、例えば窒素原子、オニウム基、カルボニル（−ＣＯ−）、スルフィニル（−ＳＯ−）又はスルホニル（−ＳＯ２−）基及び大きな疎水性部分、例えば１個もしくはそれより多い芳香核を含む。
【００４１】
　他の適した抑制剤は、それらが親油性層中への水性アルカリ性現像液の浸透を遅らせる理由で現像薬抵抗性を向上させる。そのような化合物は、例えば欧州特許出願公開第９５０　５１８号明細書に記載されているように親油性層自身の中に、あるいは例えば欧州特許出願公開第８６４　４２０号明細書、欧州特許出願公開第９５０　５１７号明細書、国際公開第９９／２１７２５号パンフレット及び国際公開第０１／４５９５８号パンフレットに記載されている通り、親油性層の上の現像障壁層中に存在することができる。ポジティブ作用性の態様の場合、障壁層は好ましくは現像液中に不溶性又はそれにより非浸透性のポリマー性材料、例えばアクリル（コ−）ポリマー、ポリスチレン、スチレン−アクリルコポリマー、ポリエステル、ポリアミド、ポリウレア、ポリウレタン、ニトロセルロース系誘導体、エポキシ樹脂及びシリコーンを含む。この態様では、現像液中における障壁層の溶解性又は現像液による障壁層の浸透性を熱又は赤外光への露出により低下させることができる。
【００４２】
　後者の型の抑制剤の好ましい例には水−反発性ポリマー、例えばシロキサン及び／又はペルフルオロアルキル単位を含むポリマーが含まれる。典型的な態様の場合、前駆体はそのような水−反発性ポリマーを０．５〜２５ｍｇ／ｍ２、好ましくは０．５〜１５ｍｇ／ｍ２そして最も好ましくは０．５〜１０ｍｇ／ｍ２の適した量で含有する障壁層を含む。化合物の疎水性及び／又は親油性に依存して、もっと多いかもしくはもっと少ない量も適している。水−反発性ポリマーがインキ−反発性でもある場合、例えばポリシロキサンの場合、２５ｍｇ／ｍ２より多い量は非−露出領域の劣ったインキ−受容性を生じ得る。他方、０．５ｍｇ／ｍ２より少ない量は不満足な現像抵抗性に導き得る。ポリシロキサンは線状、環状又は錯体架橋ポリマーもしくはコポリマーであることができる。ポリシロキサン化合物という用語は、１個より多いシロキサン基−Ｓｉ（Ｒ，Ｒ’）−Ｏ−を含有し、式中、Ｒ及びＲ’は場合により置換されていることができるアルキル又はアリール基であるいずれの化合物をも含む。好ましいシロキサンはフェニルアルキルシロキサン及びジアルキルシロキサンである。（コ）ポリマー中のシロキサン基の数は少なくとも２、好ましくは少なくとも１０、より好ましくは少なくとも２０である。それは１００未満、好ましくは６０未満であることができる。別の態様において、水−反発性ポリマーはポリ（アルキレンオキシド）とシロキサン及び／又はペルフルオロアルキル単位を含むポリマーのブロック−コポリマー又はグラフト−コポリマーである。適したコポリマーは約１５〜２５個のシロキサン単位及び５０〜７０個のアルキレンオキシド基を含む。好ましい例にはフェニルメチルシロキサン及び／又はジメチルシロキサンならびにエチレンオキシド及び／又はプロピレンオキシドを含むコポリマー、例えばすべてＴｅｇｏ　Ｃｈｅｍｉｅ，Ｅｓｓｅｎ，Ｇｅｒｍａｎｙから商業的に入手可能なＴｅｇｏ　Ｇｌｉｄｅ　４１０、Ｔｅｇｏ　Ｗｅｔ　２６５、Ｔｅｇｏ　Ｐｒｏｔｅｃｔ　５００１又はＳｉｌｉｋｏｐｈｅｎ　Ｐ５０／Ｘが含まれる。そのようなコポリマーは界面活性剤として作用し、それはコーティングされるとその二官能基性構造の故に自分自身をコーティングと空気の間の界面に置く傾向があり、それにより、親油性層のコーティング溶液の成分として適用されても、別の最上層を形成する。同時に、そのような界面活性剤はコーティングの質を向上させる展延剤として作用する。あるいはまた、水−反発性ポリマーを親油性層の上にコーティングされる第２の溶液中において適用することができる。その態様の場合、材料の最上に非常に濃度の高い水−反発性相が得られるように、第１の層中に存在する成分を溶解できない溶媒を第２のコーティング溶液中で用いるのが有利であり得る。
【００４３】
　コーティングの表面を特に機械的損傷から保護するために、場合により保護層を適用することもできる。保護層は一般に少なくとも１種の水溶性ポリマー性結合剤、例えばポリビニルアルコール、ポリビニルピロリドン、部分的に加水分解されたポリ酢酸ビニル、ゼラチン、炭水化物又はヒドロキシエチルセルロースを含み、既知の方法で、例えば水溶液又は水性分散液から形成することができ、それらは必要なら少量の、すなわち保護層のためのコーティング溶媒の合計重量に基づいて５重量％未満の有機溶媒を含有していることができる。保護層の厚さは適切にはいずれの厚さであることもでき、有利には最高で５．０μｍ、好ましくは０．１〜３．０μｍ、特に好ましくは０．１５〜１．０μｍであることができる。
【００４４】
　場合によりコーティング及びさらに特定的にはその親油性層はさらに追加の成分を含有することができる。好ましい成分は、例えば版のランレングス及び化学的抵抗性を増すための追加の結合剤、特にスルホンアミド及びフタルイミド基含有ポリマーである。そのようなポリマーの例は欧州特許出願公開第９３３６８２号明細書、欧州特許出願公開第８９４６２２号明細書及び国際公開第９９／６３４０７号パンフレットに記載されているものである。着色剤、例えば染料又は顔料を加えることもでき、それはコーティングに可視の色を与え且つ非露出部分においてコーティング中に留まり、露出及び処理の後に可視の画像を形成する。そのようなコントラスト染料の典型的な例はアミノ−置換トリ−もしくはジアリールメタン染料、例えばクリスタルバイオレット（Ｃｒｙｓｔａｌ　Ｖｉｏｌｅｔ）、メチルバイオレット（Ｍｅｔｈｙｌ　Ｖｉｏｌｅｔ）、ビクトリアピュアブルー（Ｖｉｃｔｏｒｉａ　Ｐｕｒｅ　Ｂｌｕｅ）、フレキソブラウ（Ｆｌｅｘｏｂｌａｕ）　６３０、バソニルブラウ（Ｂａｓｏｎｙｌｂｌａｕ）　６４０、アウラミン及びマラカイトグリーン（ｍａｌａｃｈｉｔｅ　ｇｒｅｅｎ）である。界面活性剤、特にペルフルオロ界面活性剤、二酸化ケイ素もしくはチタン粒子、ポリマー粒子、例えば艶消し剤及びスペーサーも、本発明の版前駆体中で用いられ得る平版コーティングの周知の成分である。
【００４５】
　平版印刷版前駆体の製造のために、いずれの既知の方法を用いることもできる。例えば上記の成分を、成分と不可逆的に反応せず且つ好ましくは意図されているコーティング法、層厚さ、層の組成及び乾燥条件に適合して作られる溶媒混合物中に溶解することができる。適した溶媒にはケトン類、例えばメチルエチルケトン（ブタノン）ならびに塩素化炭化水素、例えばトリクロロエチレン又は１，１，１−トリクロロエタン、アルコール類、例えばメタノール、エタノール又はプロパノール、エーテル類、例えばテトラヒドロフラン、グリコール−モノアルキルエーテル類、例えばエチレングリコールモノアルキルエーテル、例えば２−メトキシ−１−プロパノール又はプロピレングリコールモノアルキルエーテル及びエステル類、例えば酢酸ブチル又はプロピレングリコールモノアルキルエーテルアセテートが含まれる。混合物を用いることもでき、それは特別な目的のために、さらにアセトニトリル、ジオキサン、ジメチルアセトアミド、ジメチルスルホキシド又は水のような溶媒を含有することができる。
【００４６】
　支持体の親水性表面への１つもしくはそれより多いコーティング溶液の適用のために、いずれのコーティング法を用いることもできる。各層を連続的にコーティング／乾燥することにより、あるいはいくつかのコーティング溶液を一度に同時にコーティングすることにより、多−層コーティングを適用することができる。乾燥段階に、コーティングが自立性となり、指触乾燥状態になるまで、揮発性溶媒をコーティングから除去する。しかしながら、乾燥段階にすべての溶媒を除去する必要はない（且つ可能であってもしない方が良い）。事実、残留溶媒含有率は追加の組成変数としてみなされ得、それにより組成を最適化することができる。乾燥は典型的にはコーティング上に熱風を、典型的には少なくとも７０℃、適切には８０〜１５０℃そして特に９０〜１４０℃の温度で送風することにより行なわれる。乾燥時間は典型的には１５〜６００秒であることができる。
【００４７】
　熱を用いて直接、例えばサーマルヘッドにより、又は赤外光、好ましくは近赤外光により間接的に材料を画像−通りに露出することができる。赤外光は好ましくは上記で議論したＩＲ光吸収性化合物により熱に転換される。本発明の感熱性平版印刷版前駆体は、好ましくは可視光に感受性でなく、すなわち可視光への露出により現像液中におけるコーティングの溶解速度への実質的な影響が引き起こされない。最も好ましくは安全光環境の必要なく材料を取り扱うことができるように、コーティングは周囲昼光、すなわち可視（４００〜７５０ｎｍ）及び近ＵＶ光（３００〜４００ｎｍ）に、通常の作業条件に対応する強度及び露出時間において感受性でない。昼光に「感受性でない」は、周囲昼光への露出により現像液中におけるコーティングの溶解速度の実質的な変化が引き起こされないことを意味する。好ましい昼光安定性の態様では、コーティングは日光又はオフィスの照明中に存在し、それにより露出領域におけるコーティングの溶解性を変化させる近ＵＶ及び／又は可視光を吸収する感光性成分、例えば（キノン）ジアジド又はジアゾ（ニウム）化合物、フォトアシッド（ｐｈｏｔｏａｃｉｄｓ）、光開始剤、増感剤などを含まない。
【００４８】
　本発明の印刷版前駆体は、例えばＬＥＤｓ又はレーザーにより赤外光に露出することができる。最も好ましくは、露出に用いられる光は約７５０〜約１５００ｎｍの領域内の波長を有する近赤外光を発するレーザー、例えば半導体レーザーダイオード、Ｎｄ：ＹＡＧもしくはＮｄ：ＹＬＦレーザーである。必要なレーザー出力は、画像−記録層の感度、スポット直径（最大強度の１／ｅ２における近代的プレート−セッターの典型的な値：１０〜２５μｍ）により決定されるレーザービームの画素滞留時間、走査速度及び露出装置の解像度（すなわち多くの場合にインチ当たりのドット又はｄｐｉで表される直線距離の単位当たりのアドレス可能な（ａｄｄｒｅｓｓａｂｌｅ）画素の数；典型的な値：１０００〜４０００ｄｐｉ）に依存する。
【００４９】
　２つの型のレーザー−露出装置：内部（ＩＴＤ）及び外部ドラム（ＸＴＤ）プレート−セッターが通常用いられる。熱的版のためのＩＴＤプレート−セッターは典型的には最高で５００ｍ／秒の非常に高い走査速度を特徴とし、数ワットのレーザー出力を必要とし得る。約２００ｍＷ〜約１Ｗの典型的なレーザー出力を有する熱的版のためのＸＴＤプレート−セッターはもっと低い走査速度、例えば０．１〜１０ｍ／秒で働く。
【００５０】
　既知のプレート−セッターをオフ−プレス露出装置として用いることができ、それはプレスダウン−時間（ｐｒｅｓｓ　ｄｏｗｎ−ｔｉｍｅ）の減少の利益を与える。ＸＴＤプレート−セッター配置をオン−プレス露出に用いることもでき、多色印刷機における直接の見当合わせの利益を与える。オン−プレス露出装置のさらなる技術的詳細は、例えば米国特許第５，１７４，２０５号明細書及び米国特許第５，１６３，３６８号明細書に記載されている。
【００５１】
　現像段階に、コーティングの非−画像領域は通常の水性アルカリ性現像液中に浸漬することにより除去され、それを例えば回転ブラシによる機械的こすりと組み合わせることができる。現像の間に、存在する水溶性保護層も除去される。少なくとも１の二酸化ケイ素対アルカリ金属酸化物の比率を有するシリケートに基づく現像液は、基質のアルミナ層（存在する場合）が損なわれないことを保証するために好ましい。好ましいアルカリ金属酸化物にはＮａ２Ｏ及びＫ２Ｏならびにそれらの混合物が含まれる。アルカリ金属ケイ酸塩の他に、現像液は場合によりさらに別の成分、例えば当該技術分野において周知の緩衝物質、錯体化剤、消泡剤、少量の有機溶媒、腐蝕防止剤、染料、界面活性剤及び／又はヒドロトロープ剤（ｈｙｄｒｏｔｒｏｐｉｃ　ａｇｅｎｔｓ）を含有することができる。現像は好ましくは２０〜４０℃の温度で、当該技術分野における通例の自動化処理装置において行なわれる。再生のために、０．６〜２．０モル／ｌのアルカリ金属含有率を有するアルカリ金属ケイ酸塩溶液を適切に用いることができる。これらの溶液は現像液と同じシリカ／アルカリ金属酸化物比を有することができ（しかしながら一般にそれはもっと低い）、同様に場合によってさらなる添加剤を含有することができる。必要な再生される材料の量は用いられる現像装置、１日の版の処理量、画像の面積などに適合させられねばならず、一般に記録材料の平方メートル当たり１〜５０ｍｌである。例えば欧州特許出願公開第０　５５６　６９０号明細書に記載されているように、導電率の測定により添加を調節することができる。
【００５２】
　必要なら、本発明に従う版前駆体を次いで当該技術分野において既知の適した修正剤（ｃｏｒｒｅｃｔｉｎｇ　ａｇｅｎｔ）又は防腐剤を用いて後−処理することができる。完成印刷版の抵抗性を増し且つ従って印刷運転を延長するために、層を高められた温度に短時間加熱することができる（「ベーキング」）。結果としてウォッシュアウト剤、修正剤及びＵＶ−硬化性印刷インキへの印刷版の抵抗性も増す。そのような熱的後−処理は中でも独国特許出願公開第１４　４７　９６３号明細書及び英国特許出願公開第１　１５４　７４９号明細書に記載されている。
【００５３】
　上記の後−処理の他に、版前駆体の処理は濯ぎ段階、乾燥段階及び／又はゴム引き段階も含むことができる。
【００５４】
　かくして得られる印刷版を通常のいわゆる湿式オフセット印刷のために用いることができ、その印刷ではインキ及び水性湿し液が版に供給される。他の適した印刷法は湿し液なしでいわゆる単−流体インキを用いる。本発明の方法で用いるために適した単−流体インキは米国特許第４，０４５，２３２号明細書；米国特許第４，９８１，５１７号明細書及び米国特許第６，１４０，３９２号明細書に記載されている。最も好ましい態様の場合、国際公開第００／３２７０５号パンフレットに記載されているように、単−流体インキは疎水性もしくは親油性相とも呼ばれるインキ相及びポリオール相を含む。
【実施例】
【００５５】
ＩＲ−染料の溶解度
　ＩＲ−染料ＩＲ−１〜−５ならびに比較染料Ｃ１（ＦＥＷ　Ｃｈｅｍｉｃａｌｓ　ＧｍｂＨから商業的に入手可能）の溶解度を以下の通りに決定した：
−染料の吸光係数をメタノール中でＨＰ８４５３　ＵＶ／ＶＩＳ／ＮＩＲ分光光度計を用いて測定した；
−ａ）２−メトキシル−プロパノール（ＭＯＰ）及びｂ）水／ＮａＯＨ（ｐＨ＝９）中の染料の過飽和溶液を調製した；濾過の後、前に決定された吸光係数を用い、メタノールを用いる溶解により溶解された染料の濃度を決定した。
【００５６】
【化９】
2004102279.tif 000010
【００５７】
【表１】
2004102279.tif 000011
【００５８】
支持体の製造
　厚さが０．３０ｍｍのアルミニウム箔を、５０℃において５ｇ／ｌの水酸化ナトリウムを含有する水溶液中に箔を浸漬し、脱イオン水で濯ぐことにより脱脂した。次いで３５℃の温度及び１２００Ａ／ｍ２の電流密度において交流を用い、４ｇ／ｌの塩酸、４ｇ／ｌの硼酸及び５ｇ／ｌのアルミニウムイオンを含有する水溶液中で箔を電気化学的に研磨し、０．５μｍの平均中心−線粗さＲａを有する表面トポロジーを形成した。
【００５９】
　脱イオン水で濯いだ後、次いで３００ｇ／ｌの硫酸を含有する水溶液を用い、６０℃において１８０秒間、アルミニウム箔をエッチングし、２５℃において３０秒間、脱イオン水で濯いだ。
【００６０】
　続いて箔を２００ｇ／ｌの硫酸を含有する水溶液中で、４５℃の温度、約１０Ｖの電圧及び１５０Ａ／ｍ２の電流密度において約３００秒間、陽極酸化に供し、３．００ｇ／ｍ２のＡｌ２Ｏ３の陽極酸化フィルムを形成し、次いで脱イオン水で洗浄し、ポリビニルホスホン酸を含有する溶液及び続いて三塩化アルミニウムを含有する溶液を用いて後処理し、脱イオン水を用いて２０℃で１２０秒間濯ぎ、乾燥した。
染料の抑制能力の試験
　ノボラック（ＣｌａｒｉａｎｔからのＡｌｎｏｖｏｌ　ＳＰＮ４５２、メトキシプロパノール中の４０．５重量％溶液）及び表２において特定されている染料の層を上記の支持体上にコーティングした。１３０℃で１分間乾燥した後、試料は０．９ｇ／ｍ２のノボラックを含有していた。１系列の非露出試料を、各試料について異なる時間、Ａｇｆａ　ＥＰ２６現像液中に２０℃において浸漬した。浸漬時間の後、現像液から試料を取り出し、すぐに水で濯ぎ、乾燥し、次いで現像の前後の試料の重量を比較することにより、現像液中におけるコーティングの溶解を測定した。コーティングが完全に溶解するとすぐに、それより長い浸漬時間をおいても重量損失は測定されず、すなわち浸漬時間の関数として重量損失を示す曲線は、層の完全な溶解の瞬間からプラトーに達し、それを本明細書で「溶解時間」と呼ぶ。ＩＲ染料を含有する試料の溶解時間がＩＲ染料を含有しない試料の溶解時間より長い場合、ＩＲ染料は明らかに抑制剤として作用している。ＩＲ染料を含有する試料の溶解時間が参照試料の値より長くない場合、ＩＲ染料は非−抑制性であり、結局現像液中における親油性層の溶解度を低下させない。
【００６１】
【表２】
2004102279.tif 000012
【００６２】
　実施例２〜６は本発明に従う染料を含有し、染料を含有しない参照実施例１と等しいか、又はそれより短い溶解時間の値を示した。比較実施例７は本発明に従う材料より長い溶解時間を示した。
版前駆体材料
　下記の表３中の溶液を上記の支持体上に、コーティング線上で２２μｍの湿潤コーティング厚さにおいて、１０．８ｍ／分の速度で１３５℃の乾燥温度を用いてコーティングした。次いで材料をＣｒｅｏ　Ｔｒｅｎｄｓｅｔｔｅｒ　３２４４（８３０ｎｍ）上で、９０ｍＪ／ｃｍ２から２２０ｍＪ／ｃｍ２までの範囲内の種々のエネルギー密度設定（画像面における強度）を用いて画像形成した。次いで０．９６ｍ／分の速度で運転されるＡｇｆａ　Ａｕｔｏｌｉｔｈ　ＰＮ８５処理機において、Ａｇｆａ　ＤＰ３００現像液を用い、２５℃で版を処理し、最後にＡｇｆａ　Ｏｚａｓｏｌ　ＲＣ７９５を用いてゴム引きした。種々の組成のＩＲ−感度はコーティングの吸光の５０％減少を得るのに必要な最小エネルギー密度設定に対応し、コーティングの吸光は現像された版上でコントラスト染料の極大波長において、５０％スクリーンのドット面積を用いて露出された領域で（２００　ｌｐｉにおいて）測定される。
【００６３】
　表３の結果は非−抑制性染料ＩＲ−１〜−５が抑制性ＩＲ−染料Ｃ１より高い感度を与えることを示す。
【００６４】
【表３】
2004102279.tif 000013